(57)【要約】【課題】リーク・短絡の発生が確実に防止・抑制され、高容量かつ高出力のリチウム電池を提供すること、また、リーク・短絡の発生が確実に防止・抑制され、高容量かつ高出力のリチウム電池に好適に適用することできる電池用電極体、電極複合体を提供すること。【解決手段】本発明の電池用電極体１は、複数の粒子状活物質１１１を含む活物質成形体１１と、活物質成形体１１に接触するように設けられた固体電解質層１２とを有し、活物質成形体１１の固体電解質層１２に接触する側の表面が平坦であることを特徴とする。【選択図】図１
2015097150.tif 000002
【特許請求の範囲】
【請求項１】
複数の粒子状活物質を含む活物質成形体と、
前記活物質成形体に接触するように設けられた固体電解質層とを有し、
前記活物質成形体は前記固体電解質層に接触する面が平坦であることを特徴とする電池用電極体。
【請求項２】
前記活物質成形体の表面の表面粗さＲａが５．０μｍ以下である請求項１に記載の電池用電極体。
【請求項３】
前記活物質成形体の表面には前記粒子状活物質が露出しており、前記粒子状活物質と前記固体電解質層とが直接接触している請求項１または２に記載の電池用電極体。
【請求項４】
前記活物質成形体は、前記固体電解質層と接触する側の表面に平坦化処理が施されたものである請求項１ないし３のいずれか１項に記載の電池用電極体。
【請求項５】
前記活物質成形体は、複数の前記粒子状活物質の間に他の材料が存在することにより、前記固体電解質層と接触する側の表面が平坦化されている請求項１ないし４のいずれか１項に記載の電池用電極体。
【請求項６】
前記活物質成形体は、複数の前記粒子状活物質の間に電解質が存在しているものである請求項１ないし５のいずれか１項に記載の電池用電極体。
【請求項７】
前記電解質は、結晶性電解質とガラス電解質との複合材料である請求項６に記載の電池用電極体。
【請求項８】
前記固体電解質層の厚さ方向の一部が、前記活物質成形体の内部に入り込んでいる請求項１ないし７のいずれか１項に記載の電池用電極体。
【請求項９】
前記粒子状活物質の平均粒径が０．１μｍ以上７０μｍ以下である請求項１ないし８のいずれか１項に記載の電池用電極体。
【請求項１０】
前記粒子状活物質の平均粒径をＤ［μｍ］、前記活物質成形体の前記固体電解質層に接触する側の表面の表面粗さＲａをＸ［μｍ］としたとき、０．０１≦Ｘ／Ｄ≦１０の関係を満足する請求項１ないし９のいずれか１項に記載の電池用電極体。
【請求項１１】
前記固体電解質層の厚さが０．５μｍ以上５．０μｍ以下である請求項１ないし１０のいずれか１項に記載の電池用電極体。
【請求項１２】
前記活物質成形体の前記固体電解質層に接触する側の表面の表面粗さＲａをＸ［μｍ］、前記固体電解質層の厚さをＹ［μｍ］としたとき、０．００５≦Ｘ／Ｙ≦２．５の関係を満足する請求項１ないし１１のいずれか１項に記載の電池用電極体。
【請求項１３】
前記活物質成形体の厚さが１０μｍ以上５００μｍ以下である請求項１ないし１２のいずれか１項に記載の電池用電極体。
【請求項１４】
前記活物質成形体の厚さをＴ［μｍ］、前記粒子状活物質の平均粒径をＤ［μｍ］としたとき、２．０≦Ｔ／Ｄ≦５００の関係を満足する請求項１ないし１３のいずれか１項に記載の電池用電極体。
【請求項１５】
請求項１ないし１４のいずれか１項に記載の電池用電極体と、
前記電池用電極体の前記活物質成形体側に設けられた集電体とを備えたことを特徴とする電極複合体。
【請求項１６】
請求項１ないし１４のいずれか１項に記載の電池用電極体を備えたものであることを特徴とするリチウム電池。
【発明の詳細な説明】
【技術分野】
【０００１】
本発明は、電池用電極体、電極複合体およびリチウム電池に関する。
【背景技術】
【０００２】
携帯型情報機器をはじめとする多くの電子機器の電源として、リチウム電池(一次電池および二次電池を含む)が利用されている。一般に、リチウム電池は、正極と負極と、これらの層の間に設置され、リチウムイオンの伝導を媒介する電解質層とを備えている（例えば、特許文献１参照）。
特許文献１に記載のリチウム二次電池は、薄膜正極活物質、固体電解質、薄膜負極活物質が積層して構成されたものであり、平面視した際の面積が、下層に比べて上層が小さくなるように構成されている。このような構成とすることにより、電池の小型化を図ることはできるが、活物質の利用効率が低く、電池容量が小さいという問題があった。
【０００３】
また、電池容量を増やすために、薄膜状の活物質ではなく粒子状の活物質を含む電極合材層と、膜状の活物質とを備えた構成のリチウム電池が提案されている（特許文献２参照）。しかしながら、特許文献２に記載のリチウム電池では、電極合材層の表面の凹凸が大きく、リーク・短絡を確実に防止するためには、粒子状の活物質を含む電極合材層と、膜状の活物質との間に、比較的厚みの大きい固体電解質層を設ける必要がある。このような構成では、内部抵抗が高く、出力を上げるのが困難であった。
【先行技術文献】
【特許文献】
【０００４】
【特許文献１】特許第３１１６８５７号公報
【特許文献２】特開２０１１−６５９８２号公報
【発明の概要】
【発明が解決しようとする課題】
【０００５】
本発明の目的は、リーク・短絡の発生が確実に防止・抑制され、高容量かつ高出力のリチウム電池を提供すること、また、リーク・短絡の発生が確実に防止・抑制され、高容量かつ高出力のリチウム電池に好適に適用することできる電池用電極体、電極複合体を提供することにある。
【課題を解決するための手段】
【０００６】
このような目的は、下記の本発明により達成される。
本発明の電池用電極体は、複数の粒子状活物質を含む活物質成形体と、
前記活物質成形体に接触するように設けられた固体電解質層とを有し、
前記活物質成形体は前記固体電解質層に接触する面が平坦であることを特徴とする。
これにより、リーク・短絡の発生が確実に防止・抑制され、高容量かつ高出力のリチウム電池に好適に適用することができる電池用電極体を提供することができる。
【０００７】
本発明の電池用電極体では、前記活物質成形体の表面の表面粗さＲａが５．０μｍ以下であることが好ましい。
これにより、リーク・短絡の発生をより確実に防止・抑制することができ、より高容量でかつより高出力のリチウム電池に好適に適用することできる。
本発明の電池用電極体では、前記活物質成形体の表面には前記粒子状活物質が露出しており、前記粒子状活物質と前記固体電解質層とが直接接触していることが好ましい。
これにより、電池用電極体の内部抵抗を小さくすることができ、リチウム電池を形成した際の出力を特に優れたものとすることができる。
【０００８】
本発明の電池用電極体では、前記活物質成形体は、前記固体電解質層と接触する側の表面に平坦化処理が施されたものであることが好ましい。
これにより、容易かつ確実に、活物質成形体の表面の表面粗さＲａを所定の範囲内の値とすることができ、リーク・短絡の発生が確実に防止・抑制され、高容量かつ高出力のリチウム電池をより容易に得ることができる。
【０００９】
本発明の電池用電極体では、前記活物質成形体は、複数の前記粒子状活物質の間に他の材料が存在することにより、前記固体電解質層と接触する側の表面が平坦化されていることが好ましい。
これにより、例えば、研磨処理だけで平坦化した場合に比べて、活物質成形体の固体電解質層に接触する側の表面の表面粗さＲａをより小さいものとすることができ、固体電解質層の厚さがより小さいものであっても、リーク・短絡の発生をより確実に防止することができる。また、固体電解質層の厚さをより小さいものとすることができるため、電池用電極体の内部抵抗をより小さくすることができ、リチウム電池を形成した際の出力を特に優れたものとすることができる。
【００１０】
本発明の電池用電極体では、前記活物質成形体は、複数の前記粒子状活物質の間に電解質が存在しているものであることが好ましい。
これにより、リチウム電池のさらなる高容量化を図ることができる。
本発明の電池用電極体では、前記電解質は、結晶性電解質とガラス電解質との複合材料であることが好ましい。
これにより、電池用電極体の内部抵抗をさらに小さいものとすることができ、リチウム電池を形成した際の出力を特に優れたものとすることができる。
【００１１】
本発明の電池用電極体では、前記固体電解質層の厚さ方向の一部が、前記活物質成形体の内部に入り込んでいることが好ましい。
これにより、集電体と活物質成形体との接触面積（第１の接触面積）よりも、活物質成形体と固体電解質層との接触面積（第２の接触面積）を大きいものとすることができ、電極複合体全体として電荷担体の移動がより良好となる。また、活物質成形体と固体電解質層との密着性を特に優れたものとすることができる。
【００１２】
本発明の電池用電極体では、前記粒子状活物質の平均粒径が０．１μｍ以上７０μｍ以下であることが好ましい。
これにより、電極複合体を用いたリチウム電池の容量を特に高いものとしつつ、活物質成形体、電池用電極体の機械的強度を特に優れたものとすることができる。また、電池用電極体の製造時における粒子状活物質の取り扱いが容易になる。
【００１３】
本発明の電池用電極体では、前記粒子状活物質の平均粒径をＤ［μｍ］、前記活物質成形体の前記固体電解質層に接触する側の表面の表面粗さＲａをＸ［μｍ］としたとき、０．０１≦Ｘ／Ｄ≦１０の関係を満足することが好ましい。
これにより、活物質成形体の表面粗さＲａを容易かつ確実に十分に小さいものとすることができ、固体電解質層の厚さがより小さい場合であっても、リーク・短絡の発生がより確実に防止・抑制される。また、固体電解質層の厚さをより小さいものとすることができるため、電池用電極体の内部抵抗をさらに小さくすることができ、リチウム電池を形成した際の出力を特に優れたものとすることができる。また、リチウム電池を形成した際の電池容量を特に大きいものとすることができる。
【００１４】
本発明の電池用電極体では、前記固体電解質層の厚さが０．５μｍ以上５．０μｍ以下であることが好ましい。
これにより、リーク・短絡の発生を確実に防止しつつ、電池用電極体の内部抵抗をさらに小さいものとすることができ、リチウム電池を形成した際の出力を特に優れたものとすることができる。
【００１５】
本発明の電池用電極体では、前記活物質成形体の前記固体電解質層に接触する側の表面の表面粗さＲａをＸ［μｍ］、前記固体電解質層の厚さをＹ［μｍ］としたとき、０．００５≦Ｘ／Ｙ≦２．５の関係を満足することが好ましい。
これにより、リーク・短絡の発生をより確実に防止しつつ、リチウム電池を形成した際の出力を特に優れたものとすることができる。
【００１６】
本発明の電池用電極体では、前記活物質成形体の厚さが１０μｍ以上５００μｍ以下であることが好ましい。
これにより、リチウム電池のさらなる小型化・薄型化に寄与することができるとともに、電池容量・出力を特に優れたものとすることができる。また、電極複合体を巻回した場合等における活物質成形体の破壊等がより効果的に防止される。
【００１７】
本発明の電池用電極体では、前記活物質成形体の厚さをＴ［μｍ］、前記粒子状活物質の平均粒径をＤ［μｍ］としたとき、２．０≦Ｔ／Ｄ≦５００の関係を満足することが好ましい。
これにより、リチウム電池を形成した際の容量・出力を特に優れたものとすることができる。また、電極複合体を巻回した場合等における活物質成形体の破壊等がより効果的に防止される。
【００１８】
本発明の電極複合体は、本発明の電池用電極体と、
前記電池用電極体の前記活物質成形体側に設けられた集電体とを備えたことを特徴とする。
これにより、リーク・短絡の発生が確実に防止・抑制され、高容量かつ高出力のリチウム電池に好適に適用することができる電極複合体を提供することができる。
本発明のリチウム電池は、本発明の電池用電極体を備えたものであることを特徴とする。
これにより、リーク・短絡の発生が確実に防止・抑制され、高容量かつ高出力のリチウム電池を提供することができる。
【図面の簡単な説明】
【００１９】
【図１】本発明の電極複合体の第１実施形態を模式的に示す要部側断面図である。
【図２】本発明の電極複合体の第２実施形態を模式的に示す要部側断面図である。
【図３】本発明のリチウム電池の第１実施形態を模式的に示す要部側断面図である。
【図４】本発明のリチウム電池の第２実施形態を模式的に示す要部側断面図である。
【発明を実施するための形態】
【００２０】
以下、本発明の好適な実施形態について、添付する図面を参照しつつ、詳細な説明をする。
［電池用電極体、電極複合体］
まず、本発明の電池用電極体および電極複合体について説明する。図１は、電極複合体の第１実施形態を模式的に示す要部側断面図である。なお、本明細書で引用する図面においては、図面を見やすくするため、各構成要素の寸法や比率等は適宜異ならせてある。
【００２１】
図１に示すように、本実施形態の電極複合体１０は、電池用電極体１と、集電体２とを備えている。
電池用電極体１は、複数個の粒子状活物質１１１を含む活物質成形体１１と、活物質成形体１１に接触する固体電解質層１２とを備えている。
活物質成形体１１は集電体２と接触しており、固体電解質層１２は活物質成形体１１の集電体２に対向する面とは反対側の面に設けられている。
【００２２】
活物質成形体１１は、複数個の粒子状活物質１１１を含む材料で構成されている。これにより、活物質を薄膜で形成する場合よりも、リチウム電池を形成した際の電池容量を大きくすることができる。また、粒子状活物質１１１同士の間に隙間が生じ、活物質成形体１１を多孔質状のものとし、網目状の細孔を有するものとすることができる。活物質成形体１１において、複数個の粒子状活物質１１１は、例えば、焼結等により、接合することによって、活物質成形体１１の機械的強度、形状の安定性を特に優れたものとすることができるとともに、電荷担体の移動をより良好にすることができる。
【００２３】
粒子状活物質１１１の平均粒径は、０．１μｍ以上７０μｍ以下であるのが好ましく、３．０μｍ以上５０μｍ以下であるのがより好ましく、５．０μｍ以上４０μｍ以下であるのがさらに好ましい。これにより、電極複合体１０を用いたリチウム電池の容量を特に高いものとしつつ、活物質成形体１１、電池用電極体１の機械的強度を特に優れたものとすることができる。また、電池用電極体１、電極複合体１０の製造時における粒子状活物質１１１の取り扱い（分散、混練、粉じん取扱いなど）が容易になる。
なお、粒子状活物質１１１の平均粒径は、例えば、粒子状活物質１１１をｎ−オクタノールに０．１質量％以上１０質量％以下の範囲の濃度となるように分散させた後、光散乱式粒度分布測定装置（例えば、日機装社製、ナノトラックＵＰＡ−ＥＸ２５０）を用いた測定により、メジアン径として求めることができる。
【００２４】
活物質成形体１１の固体電解質層１２に接触する側の表面（図１中、上側の表面）が平坦である。これにより、固体電解質層１２の厚さが小さいものであっても、表面の凹凸による欠陥、すなわち、リーク・短絡の発生が確実に防止・抑制される。また、固体電解質層１２の厚さを小さいものとすることができるため、電池用電極体１の内部抵抗を小さくすることができ、リチウム電池を形成した際の出力を優れたものとすることができる。
【００２５】
上記のように、活物質成形体１１が複数の粒子状活物質を含むものであり、かつ、活物質成形体１１の表面が平坦であることにより、リーク・短絡の発生が確実に防止・抑制され、高容量かつ高出力のリチウム電池に好適に適用することできる。また、このようなことから、電池を小型化した場合であっても、十分な容量、出力が得られる。
【００２６】
活物質成形体１１の固体電解質層１２に接触する側の表面の表面粗さＲａは、５．０μｍ以下であるのが好ましく、３．０μｍ以下であるのがより好ましく、１．０μｍ以下であるのがさらに好ましい。これにより、前述したような効果がより顕著に発揮される。なお、本発明において、表面粗さＲａとは、ＪＩＳ  Ｂ  ０６０１に準拠して測定される値のことをいう。
【００２７】
活物質成形体１１は、固体電解質層１２と接触する側の表面に平坦化処理が施されたものであるのが好ましい。これにより、容易かつ確実に、活物質成形体１１の表面の表面粗さＲａを前述したような範囲内の値とすることができる。
平坦化処理の方法としては、例えば、ロール研磨、バフ研磨、ベルト研磨、パミス研磨、バイブレーション研磨等の機械研磨、ドライエッチングやウェットエッチング等による化学研磨、電解研磨や、これらから選択される２種以上を組み合わせた方法（例えば、ＣＭＰ等）等の各種研磨法等が挙げられる。
【００２８】
粒子状活物質１１１の平均粒径をＤ［μｍ］、活物質成形体１１の固体電解質層１２に接触する側の表面の表面粗さＲａをＸ［μｍ］としたとき、０．０１≦Ｘ／Ｄ≦１０の関係を満足するのが好ましく、０．０２≦Ｘ／Ｄ≦１．０の関係を満足するのがより好ましく、０．０３≦Ｘ／Ｄ≦０．１の関係を満足するのがさらに好ましい。このような関係を満足することにより、活物質成形体１１の表面粗さＲａを容易かつ確実に十分に小さいものとすることができ、固体電解質層１２の厚さがより小さい場合であっても、リーク・短絡の発生がより確実に防止・抑制される。また、固体電解質層１２の厚さをより小さいものとすることができるため、電池用電極体１の内部抵抗をさらに小さくすることができ、リチウム電池を形成した際の出力を特に優れたものとすることができる。また、リチウム電池を形成した際の電池容量を特に大きいものとすることができる。
【００２９】
粒子状活物質１１１は、集電体２を正極側に用いる場合と、集電体２を負極側に用いる場合とで、構成材料が異なる。
集電体２を正極側に用いる場合の粒子状活物質１１１の構成材料としては、例えば、各種正極活物質を用いることができ、より具体的には、例えば、リチウム複酸化物等を用いることができる。
【００３０】
本明細書において「リチウム複酸化物」とは、リチウムを必ず含み、かつ全体として２種以上の金属イオンを含む酸化物であって、オキソ酸イオンの存在が認められないものを指す。
このようなリチウム複酸化物としては、例えば、ＬｉＣｏＯ２、ＬｉＮｉＯ２、ＬｉＭｎ２Ｏ４、Ｌｉ２Ｍｎ２Ｏ３、ＬｉＦｅＰＯ４、Ｌｉ２ＦｅＰ２Ｏ７、ＬｉＭｎＰＯ４、ＬｉＦｅＢＯ３、Ｌｉ３Ｖ２（ＰＯ４）３、Ｌｉ２ＣｕＯ２、ＬｉＦｅＦ３、Ｌｉ２ＦｅＳｉＯ４、Ｌｉ４Ｔｉ５Ｏ１２、Ｌｉ２ＭｎＳｉＯ４等が挙げられる。また、本明細書においては、これらのリチウム複酸化物の結晶内の一部原子が他の遷移金属、典型金属、アルカリ金属、アルカリ希土類、ランタノイド、カルコゲナイド、ハロゲン等で置換された固溶体もリチウム複酸化物に含むものとし、これら固溶体も正極活物質として用いることができる。
【００３１】
集電体２を負極側に用いる場合の粒子状活物質１１１の構成材料としては、例えば、各種負極活物質を用いることができ、より具体的には、例えば、シリコン−マンガン合金（Ｓｉ−Ｍｎ）、シリコン−コバルト合金（Ｓｉ−Ｃｏ）、シリコン−ニッケル合金（Ｓｉ−Ｎｉ）、五酸化ニオブ（Ｎｂ２Ｏ５）、五酸化バナジウム（Ｖ２Ｏ５）、酸化チタン（ＴｉＯ２）、酸化インジウム（Ｉｎ２Ｏ３）、酸化亜鉛（ＺｎＯ）、酸化スズ（ＳｎＯ２）、酸化ニッケル（ＮｉＯ）、錫（Ｓｎ）が添加された酸化インジウム（ＩＴＯ）、アルミニウム（Ａｌ）が添加された酸化亜鉛（ＡＺＯ）、ガリウム（Ｇａ）が添加された酸化亜鉛（ＧＺＯ）、アンチモン（Ｓｂ）が添加された酸化スズ（ＡＴＯ）、フッ素（Ｆ）が添加された酸化スズ（ＦＴＯ）、炭素材料、炭素材料の層間にリチウムイオンが挿入された物質、ＴｉＯ２のアナターゼ相、Ｌｉ４Ｔｉ５Ｏ１２、Ｌｉ２Ｔｉ３Ｏ７等のリチウム複酸化物、Ｌｉ金属等を用いることができる。
【００３２】
活物質成形体１１の厚さは、特に限定されないが、１０μｍ以上５００μｍ以下であるのが好ましく、２０μｍ以上４００μｍ以下であるのがより好ましく、３０μｍ以上３００μｍ以下であるのがさらに好ましい。これにより、リチウム電池のさらなる小型化・薄型化に寄与することができるとともに、電池容量・出力を特に優れたものとすることができる。また、電極複合体１０を巻回した場合等における活物質成形体１１の破壊等がより効果的に防止される。
【００３３】
活物質成形体１１の厚さをＴ［μｍ］、粒子状活物質１１１の平均粒径をＤ［μｍ］としたとき、２．０≦Ｔ／Ｄ≦５００の関係を満足するのが好ましく、２．５≦Ｔ／Ｄ≦１００の関係を満足するのがより好ましく、３．０≦Ｔ／Ｄ≦３５の関係を満足するのがさらに好ましい。このような関係を満足することにより、リチウム電池を形成した際の容量・出力を特に優れたものとすることができる。また、電極複合体１０を巻回した場合等における活物質成形体１１の破壊等がより効果的に防止される。
【００３４】
活物質成形体１１は、粒子状活物質１１１以外の構成成分を含むものであってもよいが、本実施形態では、複数の粒子状活物質１１１間の領域が空隙になっている。これにより、活物質成形体１１中に占める粒子状活物質１１１の割合を高めることができ、リチウム電池のさらなる高容量化を図る上で有利である。また、電池用電極体１、電極複合体１０の製造が容易となる。
活物質成形体１１の抵抗率は、７００Ω／ｃｍ以下であるのが好ましい。これにより、電極複合体１０を用いてリチウム電池を形成した際の出力を特に優れたものとすることができる。抵抗率は、例えば、活物質成形体１１の表面に電極として用いる銅箔を付着し、直流分極測定を行うことにより求めることができる。
【００３５】
固体電解質層１２は、固体電解質で構成されたものである。
固体電解質層１２を構成する固体電解質としては、例えば、結晶質のもの、非晶質（ガラス状）のもののいずれも用いてもよく、具体的には、ＳｉＯ２−Ｐ２Ｏ５−Ｌｉ２Ｏ、ＳｉＯ２−Ｐ２Ｏ５−ＬｉＣｌ、Ｌｉ２Ｏ−ＬｉＣｌ−Ｂ２Ｏ３、Ｌｉ３．４Ｖ０．６Ｓｉ０．４Ｏ４、Ｌｉ１４ＺｎＧｅ４Ｏ１６、Ｌｉ３．６Ｖ０．４Ｇｅ０．６Ｏ４、Ｌｉ１．３Ｔｉ１．７Ａｌ０．３（ＰＯ４）３、Ｌｉ２．８８ＰＯ３．７３Ｎ０．１４、ＬｉＮｂＯ３、Ｌｉ０．３５Ｌａ０．５５ＴｉＯ３、Ｌｉ７Ｌａ３Ｚｒ２Ｏ１２、Ｌｉ２Ｓ−ＳｉＳ２、Ｌｉ２Ｓ−ＳｉＳ２−ＬｉＩ、Ｌｉ２Ｓ−ＳｉＳ２−Ｐ２Ｓ５、ＬｉＰＯＮ、Ｌｉ３Ｎ、ＬｉＩ、ＬｉＩ−ＣａＩ２、ＬｉＩ−ＣａＯ、ＬｉＡｌＣｌ４、ＬｉＡｌＦ４、ＬｉＩ−Ａｌ２Ｏ３、ＬｉＦＡｌ２Ｏ３、ＬｉＢｒ−Ａｌ２Ｏ３、Ｌｉ２Ｏ−ＴｉＯ２、Ｌａ２Ｏ３−Ｌｉ２Ｏ−ＴｉＯ２、Ｌｉ３Ｎ、Ｌｉ３ＮＩ２、Ｌｉ３Ｎ−ＬｉＩ−ＬｉＯＨ、Ｌｉ３Ｎ−ＬｉＣｌ、Ｌｉ６ＮＢｒ３、ＬｉＳＯ４、Ｌｉ４ＳｉＯ４、Ｌｉ３ＰＯ４−Ｌｉ４ＳｉＯ４、Ｌｉ４ＧｅＯ４−Ｌｉ３ＶＯ４、Ｌｉ４ＳｉＯ４−Ｌｉ３ＶＯ４、Ｌｉ４ＧｅＯ４−Ｚｎ２ＧｅＯ２、Ｌｉ４ＳｉＯ４−ＬｉＭｏＯ４、Ｌｉ３ＰＯ４−Ｌｉ４ＳｉＯ４、ＬｉＳｉＯ４−Ｌｉ４ＺｒＯ４等の酸化物、硫化物、ハロゲン化物、窒化物等が挙げられる。また、本明細書においては、これらの組成物の一部原子が他の遷移金属、典型金属、アルカリ金属、アルカリ希土類、ランタノイド、カルコゲナイド、ハロゲン等で置換された固溶体も、固体電解質として用いることができる。
【００３６】
固体電解質層１２のイオン伝導率は、１×１０−５Ｓ／ｃｍ以上であることが好ましい。固体電解質層１２がこのようなイオン伝導率を有することにより、活物質成形体１１の表面から離れた位置の固体電解質層１２に含まれるイオンも、活物質成形体１１の表面に効率よく達し、活物質成形体１１における電池反応に寄与することができ、活物質成形体１１における活物質の利用率が向上し、電池容量を大きくすることができる。
【００３７】
固体電解質層１２のイオン伝導率は、例えば、固体電解質粉末を６２４ＭＰａで錠剤型にプレス成型したものを大気雰囲気下７００℃で８時間焼結し、スパッタリングにより直径０．５ｃｍ、厚み１００ｎｍのプラチナ電極をプレス成型体両面に形成して交流インピーダンス法を実施することにより測定することができる。測定装置には、例えば、インピーダンスアナライザ（ソーラトロン社製、型番ＳＩ１２６０）を用いることができる。
【００３８】
固体電解質層１２の厚さは、特に限定されないが、０．５μｍ以上５．０μｍ以下であるのが好ましく、１．０μｍ以上２．０μｍ以下であるのがより好ましい。これにより、リーク・短絡の発生を確実に防止しつつ、電池用電極体１の内部抵抗をさらに小さいものとすることができ、リチウム電池を形成した際の出力を特に優れたものとすることができる。
【００３９】
活物質成形体１１の固体電解質層１２に接触する側の表面の表面粗さＲａをＸ［μｍ］、固体電解質層１２の厚さをＹ［μｍ］としたとき、０．００５≦Ｘ／Ｙ≦２．５の関係を満足するのが好ましく、０．００７≦Ｘ／Ｙ≦１．５の関係を満足するのがより好ましく、０．００９≦Ｘ／Ｙ≦１．０の関係を満足するのがさらに好ましい。このような関係を満足することにより、リーク・短絡の発生をより確実に防止しつつ、リチウム電池を形成した際の出力を特に優れたものとすることができる。
【００４０】
本実施形態では、固体電解質層１２の厚さ方向の一部が、活物質成形体１１の内部に入り込んでいる。これにより、集電体２と活物質成形体１１との接触面積（第１の接触面積）よりも、活物質成形体１１と固体電解質層１２との接触面積（第２の接触面積）を大きいものとすることができる。仮に、電極複合体が第１の接触面積と第２の接触面積とが同じか、第２の接触面積よりも第１の接触面積のほうが大きいと、集電体と活物質成形体との界面のほうが、活物質成形体と固体電解質層との界面よりも電荷担体の移動が容易であるため、活物質成形体と固体電解質層との界面が電荷担体移動のボトルネックとなる。そのため、電極複合体全体としては良好な電荷担体の移動を阻害してしまうが、第１の接触面積よりも第２の接触面積のほうが大きいことにより、上述のボトルネックを解消しやすく、電極複合体１０全体として電荷担体の移動がより良好となる。また、活物質成形体１１と固体電解質層１２との密着性を特に優れたものとすることができる。
【００４１】
固体電解質層１２の厚さ方向の一部が活物質成形体１１の内部に入り込んでいる場合、固体電解質層１２のうち活物質成形体１１の内部に入り込んでいる部分の最大厚さは、０．１μｍ以上１．０μｍ以下であるのが好ましく、０．２μｍ以上０．７μｍ以下であるのがより好ましい。これにより、前述したような効果をより顕著に発揮させることができるとともに、例えば、電極複合体１０を巻回した場合等における活物質成形体１１や固体電解質層１２の破壊等がより効果的に防止される。
本実施形態では、活物質成形体１１の表面には粒子状活物質１１１が露出しており、粒子状活物質１１１と固体電解質層１２とが直接接触している。これにより、電池用電極体１の内部抵抗を小さくすることができ、リチウム電池を形成した際の出力を特に優れたものとすることができる。
【００４２】
集電体２は、活物質成形体１１を構成する粒子状活物質１１１と接触するようにして設けられている。
集電体２の構成材料としては、例えば、銅（Ｃｕ）、マグネシウム（Ｍｇ）、チタン（Ｔｉ）、鉄（Ｆｅ）、コバルト（Ｃｏ）、ニッケル（Ｎｉ）、亜鉛（Ｚｎ）、アルミニウム（Ａｌ）、ゲルマニウム（Ｇｅ）、インジウム（Ｉｎ）、金（Ａｕ）、白金（Ｐｔ）、銀（Ａｇ）およびパラジウム（Ｐｄ）等の各種金属材料や、カーボン（Ｃ）、これらの群から選択される２種以上の元素を含む合金（例えば、ステンレス鋼）等が挙げられる。
【００４３】
また、集電体２は、複数の層を備えた積層体であってもよいし、厚さ方向で組成が傾斜的に変化する傾斜材料で構成されたものであってもよい。
集電体２の形状は、板状、箔状、網状等を採用することができる。集電体２の表面は、平滑であってもよく、凹凸が形成されていてもよい。
集電体２の厚さは、１０ｎｍ以上２００μｍ以下であるのが好ましく、３０ｎｍ以上１２０μｍ以下であるのがより好ましい。これにより、電極複合体１０の形状の安定性を特に優れたものとしつつ、リチウム電池のさらなる小型化・薄型化を図ることができる。
【００４４】
次に、本発明の電池用電極体、電極複合体の第２実施形態について説明する。以下、本実施形態の電池用電極体、電極複合体について、前述した実施形態との相違点を中心に説明し、同様の事項については、その説明を省略する。
図２は、本発明の電極複合体の第２実施形態を模式的に示す要部側断面図である。
図２に示すように、本実施形態では、活物質成形体１１は、粒子状活物質１１１に加え、他の材料（粒子状活物質１１１以外の材料）１１２を含むものである。このように、本発明において、活物質成形体は、少なくとも、複数の粒子状活物質を含むものであればよく、粒子状活物質以外の材料（他の材料）を含むものであってもよい。
【００４５】
他の材料１１２は、いかなる形態で含まれるものであってもよい。他の材料１１２は、図２に示す構成では、複数の粒子状活物質１１１の間の空間（隙間）を埋めるように連続的に設けられた連続相であるが、例えば、粒子状のもの等であってもよいし、粒子状活物質１１１の表面を被覆する膜状のものであってもよい。
他の材料１１２としては、例えば、導電材、バインダー、絶縁体、固体電解質等が挙げられる。
【００４６】
他の材料１１２として用いることのできるバインダーとしては、例えば、スチレン系熱可塑性エラストマー、ポリオレフィン、ポリアミド、ポリイミド、ポリフッ化ビニリデン（ＰＶｄＦ）等のフッ素系樹脂、ポリビニルアルコール（ＰＶＡ）等が挙げられる。
他の材料１１２として用いることのできる導電材としては、例えば、カーボン等が挙げられる。
【００４７】
他の材料１１２として用いることのできる絶縁体としては、例えば、Ａｌ２Ｏ３、ＴｉＯ２等が挙げられる。
他の材料１１２として用いることのできる固体電解質としては、例えば、固体電解質層１２の構成材料として説明したもの等が挙げられる。
特に、活物質成形体１１は、複数の粒子状活物質１１１の間に、他の材料１１２としての電解質が存在しているものであるのが好ましい。これにより、粒子状活物質１１１からの電荷担体の移動がより良好となり、リチウム電池のさらなる高容量化を図ることができる。
【００４８】
活物質成形体１１が、複数の粒子状活物質１１１の間に、他の材料１１２としての電解質が存在しているものである場合、前記電解質（他の材料１１２としての電解質）は、結晶性電解質とガラス電解質との複合材料であるのが好ましい。これにより、結晶性電解質やガラス電解質を単体で形成する場合よりも電池用電極体１の内部抵抗をさらに小さいものとすることができ、リチウム電池を形成した際の出力を特に優れたものとすることができる。
また、活物質成形体１１は、複数の粒子状活物質１１１の間に、他の材料１１２としての導電材が存在しているものであるのが好ましい。これにより、電池用電極体１の内部抵抗を特に小さいものとすることができ、リチウム電池を形成した際の出力を特に優れたものとすることができる。
【００４９】
活物質成形体１１は、複数の粒子状活物質１１１の間に他の材料１１２が存在することにより、固体電解質層１２と接触する側の表面が平坦化されているものであるのが好ましい。これにより、例えば、研磨処理だけで平坦化した場合に比べて、活物質成形体１１の固体電解質層１２に接触する側の表面の表面粗さＲａをより小さいものとすることができ、固体電解質層１２の厚さがより小さいものであっても、リーク・短絡の発生をより確実に防止することができる。また、固体電解質層１２の厚さをより小さいものとすることができるため、電池用電極体１の内部抵抗をより小さくすることができ、リチウム電池を形成した際の出力を特に優れたものとすることができる。
【００５０】
活物質成形体１１が他の材料１１２としてバインダーを含む場合、活物質成形体１１中におけるバインダーの含有率は、０．１質量％以上５質量％以下であるのが好ましく、０．２質量％以上３質量％以下であるのがより好ましい。
活物質成形体１１が他の材料１１２として導電材を含む場合、活物質成形体１１中における導電材の含有率は、０．１質量％以上１０質量％以下であるのが好ましく、０．２質量％以上７質量％以下であるのがより好ましい。
【００５１】
活物質成形体１１が他の材料１１２として絶縁体を含む場合、活物質成形体１１中における絶縁体の含有率は、０．１質量％以上１０質量％以下であるのが好ましく、０．２質量％以上７質量％以下であるのがより好ましい。
活物質成形体１１が他の材料１１２として固体電解質を含む場合、活物質成形体１１中における固体電解質の含有率は、０．１質量％以上１０質量％以下であるのが好ましく、０．２質量％以上７質量％以下であるのがより好ましい。
電極複合体１０は、４００℃で３０分加熱した際の質量減少率が、５質量％以下であるのが好ましく、３質量％以下であるのがより好ましく、１質量％以下であるのがさらに好ましい。これにより、電極複合体１０の単位体積あたりの容量密度を特に優れたものとすることができる。
【００５２】
［電池用電極体、電極複合体の製造方法］
次に、前述したような電池用電極体１、電極複合体１０の製造方法の好適な実施形態について説明する。
まず、集電体２上に、粒子状活物質１１１を含む材料（スラリー）を塗布し乾燥、または、成形型を用いて粒子状活物質１１１を含む材料を圧縮して成形した後、熱処理することで活物質成形体１１を得る（活物質成形体製造工程）。
【００５３】
熱処理することで、粒子状活物質１１１内の粒界の成長や、粒子状活物質１１１間の焼結が進行するため、得られる活物質成形体１１が形状を保持しやすくなり、活物質成形体１１のバインダーの添加量を低減することができる。また、焼結により粒子状活物質１１１間に結合が形成され、粒子状活物質１１１間の電子の移動経路が形成されるため、導電材の添加量も抑制できる。
また、得られる活物質成形体１１は、活物質成形体１１が有する複数の細孔が、活物質成形体１１の内部で互いに網目状に連通したものとなる。
【００５４】
本工程において、粒子状活物質１１１としては、上述した正極活物質または負極活物質の粉末を用いることができる。
粒子状活物質１１１を含む材料としては、粒子状活物質１１１に加え、前述したような他の材料１１２を含むものを用いてもよい。
圧粉成形時には、粒子状活物質１１１とともに、バインダーを用いると、本工程での操作のしやすさ（活物質成形体１１の成形性）が向上する。なお、本工程で粒子状活物質１１１以外の成分（例えば、バインダー等）を用いる場合、その少なくとも一部は、熱処理等により、電池用電極体、電極複合体の製造過程で除去されるものであってもよいし、最終的に得られる電池用電極体１、電極複合体１０の構成成分（他の材料１１２）として残存するものであってもよい。
【００５５】
本工程の熱処理での処理温度は、８５０℃以上であり、かつ、粒子状活物質１１１の融点未満の温度であるのが好ましく、８７５℃以上１０００℃以下であるのがより好ましく、９００℃以上９２０℃以下であることがさら好ましい。これにより、粒子状活物質１１１同士を焼結させて一体化された活物質成形体１１を効率よく製造することができる。また、このような温度範囲で熱処理を行うことにより、導電材を添加しなかったり、導電材の添加量を少なくした場合でも、得られる活物質成形体１１の抵抗率を特に低いものとすることができ、電極複合体１０を用いてリチウム電池を形成した際の出力を特に優れたものとすることができる。これに対し、処理温度が前記下限値未満であると、活物質成形体１１の生産性が低下したり、焼結の進行が不十分となったり、活物質の結晶内の電子伝導性自体が低下し、得られる電極複合体１０を用いてリチウム電池を形成した際に、出力が低下する可能性がある。また、処理温度が前記上限値を超えると、活物質の結晶内からリチウムイオンが過剰に揮発することにより、電子伝導性が低下し、得られる電極複合体１０の容量が低下する可能性がある。
【００５６】
また、本工程の熱処理の処理時間は、５分以上３６時間以下であるのが好ましく、４時間以上１４時間以下であるのがより好ましい。これにより、活物質成形体１１の生産性を特に優れたものとしつつ、前述したような効果をより確実に得ることができる。
その後、活物質成形体１１を研磨し、表面粗さＲａが所定の値となるように表面を平坦化する（平坦化工程）。
【００５７】
その後、平坦化した活物質成形体１１の表面に、電解質を含む材料を付与し、固体電解質層１２を形成する（固体電解質層形成工程）。これにより、活物質成形体１１および固体電解質層１２を有する電池用電極体１と、集電体とを備えた電極複合体１０が得られる。
本工程は、例えば、気相法（スパッタリング等の気相成膜法）を用いて行ってもよいし、液相法（電解質を含む液状の組成物を付与する方法）を用いて行ってもよい。
【００５８】
例えば、ガラス状のリン酸オキシナイトライド（ＬｉＰＯＮ）で構成された固体電解質層１２を形成する場合、リン酸リチウムターゲットを用いて窒素雰囲気下で反応性スパッタを行うことにより、好適に固体電解質層１２を形成することができる。本工程では、所定の厚さの固体電解質層１２を形成した後に、その層の一部を研磨等により除去してもよい。
【００５９】
また、固体電解質層形成工程において液相法を採用する場合には、液状の組成物として、溶媒を含むものを用いてもよい。液状の組成物として、溶媒を含むものを用いる場合、例えば、製造過程において、加熱、減圧、送風等の方法により当該溶媒を除去することにより、最終的に得られる電池用電極体１、電極複合体１０中に、溶媒が残存することを確実に防止することができる。
また、固体電解質層形成工程において液相法を採用する場合には、例えば、電解質の代わりに電解質の前駆体を含む液状の組成物を用いてもよい。このような場合であっても、例えば、焼成等の処理を行うことにより、目的とする固体電解質で構成された固体電解質層１２を確実に形成することができる。
【００６０】
前駆体としては、例えば、以下の（Ａ）、（Ｂ）、（Ｃ）が挙げられる。（Ｂ）はいわゆるゾルゲル法を用いて無機固体電解質を形成する場合の前駆体である。
（Ａ）無機固体電解質が有する金属原子を無機固体電解質の組成式に従った割合で含み、酸化により無機固体電解質となる塩を有する組成物
（Ｂ）無機固体電解質が有する金属原子を無機固体電解質の組成式に従った割合で含む金属アルコキシドを有する組成物
（Ｃ）無機固体電解質微粒子、または無機固体電解質が有する金属原子を無機固体電解質の組成式に従った割合で含む微粒子ゾルを溶媒、または（Ａ）もしくは（Ｂ）に分散させた分散液
【００６１】
前駆体の焼成は、大気雰囲気下、上述した活物質成形体１１を得るための熱処理よりも低い温度で行うのが好ましい。焼成温度は、３００℃以上７００℃以下であるのが好ましい。焼成により前駆体から無機固体電解質が生成され、固体電解質層１２が形成される。このような温度範囲で焼成することにより、活物質成形体１１と固体電解質層１２との界面において、それぞれを構成する元素の相互拡散による固相反応が生じ、電気化学的に不活性な副生物が生成することを抑制することができる。また、無機固体電解質の結晶性が向上し、固体電解質層１２のイオン電導性を向上させることができる。加えて、活物質成形体１１と固体電解質層１２との界面において、焼結する部分が生じ、界面における電荷担体の移動が容易となる。これにより、電極複合体１０を用いたリチウム電池の容量や出力が向上する。
【００６２】
また前述した活物質成形体製造工程において、または、平坦化工程と固体電解質層形成工程との間で、前記のようにして得られた粒子状活物質１１１の焼結体に対し、他の材料１１２を含む液状の組成物を含浸させることにより、図２に示すような、粒子状活物質１１１に加え、他の材料１１２を含む材料で構成された活物質成形体１１を備えた電池用電極体１、電極複合体１０を好適に製造することができる。
【００６３】
［リチウム電池］
次に、本発明のリチウム電池について説明する。図３は、本発明のリチウム電池の第１実施形態を模式的に示す要部側断面図、図４は、本発明のリチウム電池の第２実施形態を模式的に示す要部側断面図である。
本発明のリチウム電池は、前述したような本発明の電池用電極体を備えたものである。これにより、リーク・短絡の発生が確実に防止・抑制され、高容量かつ高出力のリチウム電池を提供することができる。
【００６４】
図３に示すリチウム電池１００は、上述の電極複合体１０と、電極複合体１０における固体電解質層１２の表面（活物質成形体１１に対向する面とは反対側の面）に設けられた電極（対極）２０とを有している。活物質成形体１１を構成する粒子状活物質１１１が正極活物質である場合には、集電体２が正極側の集電体となり、電極２０が負極となる。また、活物質成形体１１を構成する粒子状活物質１１１が負極活物質である場合には、集電体２が負極側の集電体となり、電極２０が正極となる。
例えば、粒子状活物質１１１が正極活物質である場合、集電体２の構成材料としてアルミニウムを選択し、負極として機能する電極２０の構成材料としてリチウムを選択することができる。
【００６５】
図３に示すようなリチウム電池１００は、前記のようにして製造した電極複合体１０に対し、マスクを用いた蒸着法等の気相成膜や、Ａｌ箔、Ｌｉ箔等の金属膜を機械的、電気機械的な方法により接合すること等により、電極２０を形成することのより、得ることができる。
図４に示すリチウム電池１００は、上述の電極複合体１０を正極側と負極側とに有している。このようなリチウム電池１００は、例えば、正極側として電極複合体１０Ａ（電池用電極体１Ａと集電体２Ａとを有する電極複合体１０Ａ）、負極側として電極複合体１０Ｂ（電池用電極体１Ｂと集電体２Ｂとを有する電極複合体１０Ｂ）をそれぞれ用意し、電極複合体１０Ａと電極複合体１０Ｂとの固体電解質層同士（固体電解質層１２Ａと固体電解質層１２Ｂ）を当接させ一体化することにより製造することができる。
【００６６】
電極複合体１０Ａでは、活物質成形体１１Ａを構成する粒子状活物質１１１Ａとして正極活物質が用いられ、電極複合体１０Ｂでは、活物質成形体１１Ｂを構成する粒子状活物質１１１Ｂとして負極活物質が用いられている。
電極複合体１０Ａの固体電解質層１２Ａと、電極複合体１０Ｂの固体電解質層１２Ｂとは、同じ材料で構成されたものであってもよく、異なる材料で構成されたものであってもよい。
なお、固体電解質層１２Ａと固体電解質層１２Ｂとの間には、明確な境界がなくてもよい。例えば、固体電解質層１２Ａと固体電解質層１２Ｂとは、一体的に形成されたものであり、固体電解質層１２Ａと固体電解質層１２Ｂとは、仮想的に分割されるものであってもよい。
【００６７】
以上、本発明の好適な実施形態について説明したが、本発明は、これらに限定されるものではない。
例えば、前述した例において示した各構成部材の諸形状や組み合わせ等は一例であって、本発明の主旨から逸脱しない範囲において設計要求等に基づき種々変更可能である。
また、前述した実施形態では、本発明のリチウム電池として、リチウムイオン二次電池について代表的に説明したが、本発明のリチウム電池は、例えば、一次電池であってもよい。
【００６８】
また、前述した実施形態では、本発明の電池用電極体、電極複合体が、リチウム電池に適用されるものである場合について代表的に説明したが、本発明の電池用電極体、電極複合体は、リチウム電池以外の電池に適用されるものであってもよい。リチウム電池以外の電池としては、例えば、ナトリウム電池、マグネシウム電池、アルミニウム電池等が挙げられる。
【００６９】
また、図３、図４では、活物質成形体１１の構成として粒子状活物質１１１のみが示されているが、本発明のリチウム電池において、活物質成形体は、粒子状活物質に加え、他の材料（図２参照）を含むものであってもよい。これにより、前述したような効果が得られる。また、図４に示すような構成のリチウム電池においては、活物質成形体１１Ａ、活物質成形体１１Ｂのうち一方のみが、図示しない他の材料（図２参照）を含むものであってもよいし、活物質成形体１１Ａおよび活物質成形体１１Ｂの両方が、図示しない他の材料（図２参照）を含むものであってもよい。活物質成形体１１Ａおよび活物質成形体１１Ｂの両方が、図示しない他の材料（図２参照）を含むものである場合、活物質成形体１１Ａを構成する他の材料と、活物質成形体１１Ａを構成する他の材料とは、同一の材料であってもよいし、異なる材料であってもよい。
また、本発明の電池用電極体、電極複合体、リチウム電池は、いかなる方法で製造されたものであってもよく、前述した方法で製造されたものに限定されない。
【符号の説明】
【００７０】
１００…リチウム電池
１０、１０Ａ、１０Ｂ…電極複合体
１、１Ａ、１Ｂ…電池用電極体
１１、１１Ａ、１１Ｂ…活物質成形体
１１１、１１１Ａ、１１１Ｂ…粒子状活物質
１１２…他の材料
１２、１２Ａ、１２Ｂ…固体電解質層
２、２Ａ、２Ｂ…集電体
２０…電極（対極）
【図１】
2015097150.tif 000003
【図２】
2015097150.tif 000004
【図３】
2015097150.tif 000005
【図４】
2015097150.tif 000006